ПЕНОПОЛИУРЕТАН И СПОСОБ ЕГО ПОЛУЧЕНИЯ

1. Способ получения пенополиуретана, включающий стадии:
- приготовления смеси в смесительной головке, причем смесь содержит:
A) компонент, реакционноспособный по отношению к изоцианатам;
B) поверхностно-активный компонент;
2
2
2
C) вспенивающий компонент, выбранный из группы, включающей линейные, разветвленные или циклические углеводороды с 1-6 атомами углерода; линейные, разветвленные или циклические фтор-углеводороды с 1-6 атомами углерода, N, O, аргон и/или CO, причем вспениватель С) находится в сверхкритическом или близком к критическому состоянии; и
D) полиизоцианатный компонент;
- выпуск смеси, содержащей компоненты А), В), С) и D), из смесительной головки посредством выпускного трубопровода,
отличающийся тем, что реакционноспособный по отношению к изоцианатам компонент А) имеет гидроксильное число от ≥ 100 мг КОН/г до ≤ 1000 мг КОН/г, вспенивающий компонент С) по меньшей мере частично находится в форме эмульсии и в выпускном трубопроводе расположено снабженное одним или несколькими отверстиями средство с целью повышения сопротивления потоку при выпуске смеси, содержащей компоненты А), В), С) и D), причем площадь поперечного сечения отверстия или сумма площадей поперечных сечений всех отверстий составляет от ≥ 0,1% до ≤ 99,9% от площади внутреннего поперечного сечения выпускной трубы.
2. Способ по п.1, причем площадь поперечного сечения отверстия или сумма площадей поперечных сечений всех отверстий составляет от ≥ 0,5% до ≤ 10% от площади внутреннего поперечного сечения выпускного трубопровода.
3. Способ по п.1, причем соотношение объема реакционной камеры внутри и/или снаружи смесительной головки, в которой преобладают сверхкритические условия, и площади поперечного сечения отверстия или суммы площадей поперечных сечений всех отверстий составляет от ≥ 5 м до ≤ 200 м.
4. Способ по п.1, причем при выпуске смеси, содержащей компоненты А), В), С) и D), из снабженных отверстием и/или несколькими отверстиями средств для повышения сопротивления потоку соотношение объема потока выпускаемой смеси и площади поперечного сечения отверстия или суммы площадей поперечных сечений всех отверстий составляет от ≥ 5 м/с до ≤ 400 м/с.
5. Способ по п.1, причем после приготовления смеси в смесительной головке преобладает давление от ≥ 40 бар до ≤ 150 бар.
6. Способ по п.1, причем время пребывания смеси в смесительной головке в сверхкритических или близких к критическим условиях составляет от ≥ 0 секунд до ≤ 20 секунд.
7. Способ по п.1, причем реакционноспособный по отношению к изоцианатам компонент А) содержит сложный эфир полиэфирполиол с гидроксильным числом от ≥ 200 мг КОН/г до ≤ 600 мг КОН/г и короткоцепочечный полиол с гидроксильным числом от ≥ 800 мг КОН/г.
8. Способ по п.1, причем поверхностно-активный компонент В) содержит полисилоксан-полиоксиалкиленовый сополимер.
9. Способ по п.1, причем содержание вспенивающего компонента С) составляет от ≥ 4 мас.% до ≤ 12 мас.% в расчете на общую массу смеси.
10. Способ по п.1, причем полиизоцианатный компонент D) содержит мономерный и/или полимерный дифенилметан-4,4′-диизоцианат.
11. Пенополиуретан, получаемый способом по одному или нескольким из пп.1-10.
3
3
12. Пенополиуретан по п.11 с объемной плотностью от ≥ 20 кг/м до ≤ 160 кг/м.